(57)【特許請求の範囲】
【請求項１】
アラゴナイト型炭酸カルシウムに、コハク酸及び安息香酸からなる群より選ばれる少なくとも一種の有機酸を表面処理したことを特徴とする、表面処理炭酸カルシウム。
【請求項２】
有機酸の処理量が、アラゴナイト型炭酸カルシウム１００質量部に対し、０．５〜５質量部の範囲内であることを特徴とする、請求項１に記載の表面処理炭酸カルシウム。
【請求項３】
アラゴナイト型炭酸カルシウムの平均長径が５〜１００μｍの範囲内で、アスペクト比が５〜３０の範囲内であることを特徴とする、請求項１または２に記載の表面処理炭酸カルシウム。
【請求項４】
請求項１〜３のいずれか１項に記載の表面処理炭酸カルシウムを製造する方法であって、
アラゴナイト型炭酸カルシウムが、マグネシウムイオンを含む水酸化カルシウムの懸濁液に、炭酸ガスを吹き込むことによって調製されるアラゴナイト型炭酸カルシウムであることを特徴とする、表面処理炭酸カルシウムの製造方法。
【請求項５】
マグネシウムイオンが、苦汁に含まれる塩化マグネシウムからのマグネシウムイオンであることを特徴とする、請求項４に記載の表面処理炭酸カルシウムの製造方法。
【発明の詳細な説明】
【技術分野】
【０００１】
本発明は、アラゴナイト型炭酸カルシウムの表面を処理した表面処理炭酸カルシウムに関するものである。
【背景技術】
【０００２】
炭酸カルシウムは、主に物性の向上や経済性の向上などのために、ゴム、プラスチック、紙などに大量にフィラーとして使用されている。この内プラスチックの力学的性質や熱的性質を改善・向上するには、板状、針状、あるいは繊維状などの形状をもつフィラーを用いることが好適とされている。炭酸カルシウムが、このような形状をもてば、プラスチックに対して従来の単なる増量用フィラーとしての役割ではなく、補強用フィラーとしての役割も果すことができる。
【０００３】
針状またはウイスカー状の炭酸カルシウムとして、アラゴナイトの結晶形態を有する炭酸カルシウムが知られている。
【０００４】
特許文献１においては、アラゴナイト型炭酸カルシウムを、ポリプロピレン系樹脂組成物に配合することにより、表面外観が良好で、反り変形が少なく、かつ剛性、強度及び耐熱性に優れたポリプロピレン系樹脂組成物が得られることが開示されている。
【先行技術文献】
【特許文献】
【０００５】
【特許文献１】特開平５−１７６４２号公報
【非特許文献】
【０００６】
【非特許文献１】Journal of the Ceramic Society of Japan 104 ［3］ 196-200(1996)，「炭酸ガス化合法によるアラゴナイトウイスカーの合成条件」，太田  義夫，乾  三郎，岩下  哲志，春日  敏宏，阿部  良弘
【発明の概要】
【発明が解決しようとする課題】
【０００７】
しかしながら、アラゴナイト型炭酸カルシウムを単に配合するだけでは、十分に高い機械的性質を得ることができなかった。
【０００８】
本発明の目的は、ポリプロピレン系樹脂などの熱可塑性樹脂及びその他のポリマー等に配合して、高い曲げ弾性率等の優れた機械的特性を付与することができる表面処理炭酸カルシウムを提供することにある。
【課題を解決するための手段】
【０００９】
本発明の表面処理炭酸カルシウムは、アラゴナイト型炭酸カルシウムに、コハク酸及び安息香酸からなる群より選ばれる少なくとも一種の有機酸を表面処理したことを特徴としている。
【００１０】
有機酸の処理量は、アラゴナイト型炭酸カルシウム１００質量部に対し、０．５〜５質量部の範囲内であることが好ましい。
【００１１】
アラゴナイト型炭酸カルシウムの平均長径は５〜１００μｍの範囲内であることが好ましく、アスペクト比は５〜３０の範囲内であることが好ましい。
【００１２】
本発明のアラゴナイト型炭酸カルシウムは、マグネシウムイオンを含む水酸化カルシウムの懸濁液に、炭酸ガスを吹き込むことによって調製されるアラゴナイト型炭酸カルシウムであってもよい。この場合、マグネシウムイオンとしては、例えば苦汁に含まれる塩化マグネシウムからのマグネシウムイオンを用いることができる。
【発明の効果】
【００１３】
本発明の表面処理炭酸カルシウムを用いることにより、ポリプロピレン系樹脂などの熱可塑性樹脂及びその他のポリマー等に配合して、高い曲げ弾性率を付与することができ、補強用フィラーとして用いることができる。
【発明を実施するための形態】
【００１４】
以下、本発明についてさらに詳細に説明する。
【００１５】
＜アラゴナイト型炭酸カルシウム＞
本発明の表面処理炭酸カルシウムは、アラゴナイト型炭酸カルシウムに有機酸を表面処理している。アラゴナイト型炭酸カルシウムは、アラゴナイト結晶を有する炭酸カルシウム粒子を主成分とする炭酸カルシウムであれば特に制限されることなく用いることができる。アラゴナイト結晶を有する炭酸カルシウム粒子が５０質量％以上含まれていることが好ましく、さらに好ましくは７０質量％以上、さらに好ましくは９０質量％以上、さらに好ましくは９５質量％以上がアラゴナイト結晶を有する炭酸カルシウム粒子であることが望ましい。
【００１６】
アラゴナイト型炭酸カルシウムは、針状またはウイスカー状の形状を有しており、その平均長径は５〜１００μｍの範囲内であることが好ましく、さらに好ましくは１０〜５０μｍの範囲内である。また、アスペクト比（平均長径／平均短径）は、５〜３０の範囲内であることが好ましく、さらに好ましくは５〜２５の範囲内であり、さらに好ましくは１０〜２５の範囲内である。このような平均長径及びアスペクト比の範囲内とすることにより、ポリプロピレン系樹脂などの熱可塑性樹脂及びその他のポリマー等に配合して、曲げ弾性率などの機械的特性をさらに高めることができる。
【００１７】
本発明のアラゴナイト型炭酸カルシウムは、マグネシウムイオンを含む水酸化カルシウムの懸濁液に、炭酸ガスを吹き込むことによって調製されるアラゴナイト型炭酸カルシウムであってもよい。このようなアラゴナイト型炭酸カルシウムを用いることにより、工業的に安定して製造できるので、経済性に優れた表面処理炭酸カルシウムとすることができる。
【００１８】
また、マグネシウムイオンとして、苦汁に含まれる塩化マグネシウムからのマグネシウムイオンを用いることにより、さらに経済性に優れた表面処理炭酸カルシウムとすることができる。
【００１９】
アラゴナイト型炭酸カルシウムの製造方法における製造条件等については、上記非特許文献１に記載されている。
【００２０】
水酸化カルシウムと塩化マグネシウムなどのマグネシウム塩のスラリー中での存在モル比はＣａ／Ｍｇが１．０未満であることが望ましい。１．０以上の場合は、粒状のカルサイトが混入して生成するため、ポリプロピレン系樹脂に配合した場合、曲げ弾性率が低下する場合がある。Ｃａ／Ｍｇの存在モル比の好ましい下限値は、０．１である。
【００２１】
前記スラリーに炭酸ガスを導入し、アラゴナイト型炭酸カルシウムを生成させることが
できる。本反応における炭酸ガス濃度は特に限定されるものではなく、炭酸ガスのみを吹き込んでも良いし、炭酸ガスを含む混合ガスの形で吹き込んでもよい。
【００２２】
前記反応を行う際には、水酸化カルシウム及びマグネシウム塩を含有するスラリーを６０℃以上に加温した状態で反応を行うことが好ましい。反応時の温度が低くなると、生成する粒子はアラゴナイト含有比率が低く粒子が凝集しやすいうえ、粒状のカルサイトが混入して生成するため、ポリプロピレン系樹脂などの熱可塑性樹脂及びその他のポリマー等に配合した場合、曲げ弾性率が低下する場合がある。
【００２３】
＜有機酸による表面処理＞
本発明においては、コハク酸及び安息香酸からなる群より選ばれる少なくとも１種の有機酸を、アラゴナイト型炭酸カルシウムに表面処理する。有機酸の処理量は、アラゴナイト型炭酸カルシウム１００質量部に対し０．５〜５質量部の範囲内であることが好ましく、さらに好ましくは、０．５〜２質量部の範囲内であり、さらに好ましくは０．７〜１．５質量部の範囲内である。このような範囲内とすることにより、高い曲げ弾性率等の優れた機械的特性を付与することができる。
【００２４】
有機酸を表面処理する方法としては、乾式処理及び湿式処理が挙げられる。乾式処理としては、炭酸カルシウム粉末に有機酸を添加して撹拌し、有機層を炭酸カルシウムの表面に形成させる方法が挙げられる。
【００２５】
湿式処理としては、有機酸を水またはアルコールなどの溶媒に溶解させ、次いで、炭酸カルシウムの水懸濁液に前述の有機酸の溶液を添加し、撹拌させて有機層を炭酸カルシウムの表面に形成させる方法が挙げられる。
【００２６】
本発明の表面処理炭酸カルシウムを配合するポリマーとしては、熱可塑性樹脂、熱硬化性樹脂、ゴムなどが挙げられる。熱可塑性樹脂としては、ポリプロピレン系樹脂、ポリエチレン系樹脂、ＡＢＳ系樹脂、ポリスチレン系樹脂、ポリアミド系樹脂、ポリカーボネート系樹脂、ポリエステル系樹脂、ポリフェニレン系樹脂、変性ポリフェニレンエーテル系樹脂、ポリフェニレンスルファイド系樹脂、液晶ポリマーなどが挙げられる。熱硬化性樹脂としては、エポキシ系樹脂、フェノール系樹脂、不飽和ポリエステル系樹脂、ポリウレタン系樹脂などが挙げられる。ゴムとしては、ポリブタジエン系ゴム、ニトリル系ゴム、クロロプレン系ゴム、エチレンプロピレン系ゴム、シリコーン系ゴムなどが挙げられる。
【実施例】
【００２７】
以下、本発明を具体的な実施例により説明するが、本発明は以下の実施例に限定されるものではない。
【００２８】
＜アラゴナイト型炭酸カルシウムの合成＞
水酸化カルシウムと塩化マグネシウムのスラリー（Ｃａ／Ｍｇの存在モル比  ０．６）を８０℃に加温し、炭酸ガス（炭酸ガス濃度：３０ｖｏｌ％）を導入し、アラゴナイト型炭酸カルシウムを生成させた。
【００２９】
（実施例１）
上記のようにして得られたアラゴナイト型炭酸カルシウム１００質量部に対し、０．５質量部となるようにコハク酸を乾式処理方法で処理した。具体的には、平均長径が２５μｍ、アスペクト比が１５であるアラゴナイト型炭酸カルシウムを混合撹拌しながら、水に溶解させたコハク酸０．５質量部を添加し、１０分間撹拌混合し、表面処理炭酸カルシウムを調製した。
【００３０】
（実施例２）
コハク酸の処理量を１．０質量部とする以外は、実施例１と同様にして表面処理炭酸カルシウムを調製した。
【００３１】
（実施例３）
コハク酸の処理量を２．０質量部とする以外は、実施例１と同様にして表面処理炭酸カルシウムを調製した。
【００３２】
（実施例４）
コハク酸の処理量を５．０質量部とする以外は、実施例１と同様にして表面処理炭酸カルシウムを調製した。
【００３３】
（実施例５）
上記で得られたアラゴナイト型炭酸カルシウムに、表面処理量が１．０質量部となるようにコハク酸を湿式処理方法で処理した。具体的には、１０質量％のアラゴナイト型炭酸カルシウムスラリーに、水に溶解させたコハク酸１．０質量部を添加し、１０分間撹拌し、脱水、乾燥、解砕して、表面処理炭酸カルシウムを調製した。
【００３４】
（実施例６）
有機酸として、コハク酸に代えて、安息香酸を用いる以外は、実施例１と同様にして表面処理炭酸カルシウムを調製した。
【００３５】
（実施例７）
有機酸として、コハク酸に代えて、安息香酸を用いる以外は、実施例２と同様にして表面処理炭酸カルシウムを調製した。
【００３６】
（実施例８）
有機酸として、コハク酸に代えて、安息香酸を用いる以外は、実施例３と同様にして表面処理炭酸カルシウムを調製した。
【００３７】
（実施例９）
有機酸として、コハク酸に代えて、安息香酸を用いる以外は、実施例４と同様にして表面処理炭酸カルシウムを調製した。
【００３８】
（実施例１０）
有機酸として、コハク酸に代えて、安息香酸を用いる以外は、実施例５と同様にして、湿式処理方法により処理して表面処理炭酸カルシウムを調製した。
【００３９】
〔表面処理炭酸カルシウムのポリプロピレン系樹脂への配合試験〕
実施例１〜１０で得られた表面処理炭酸カルシウム（２０質量％）を、ポリプロピレン系樹脂（８０質量％）に配合し、曲げ弾性率及び荷重たわみ温度を測定した。
【００４０】
ポリプロピレン系樹脂としては、日本ポリプロ株式会社製ノバテック、ＢＣ０２ＧＡ（ＭＦＲ：２５ｇ／１０ｍｉｎ、密度０．９、エチレンプロピレンランダム共重合体２２％のプロピレンブロック共重合体）を用い、以下のようにしてポリプロピレン系樹脂に表面処理炭酸カルシウムを配合した。
【００４１】
神戸製鋼社製「ＫＴＸ４４」型２軸押出機、温度＝２１０℃、スクリュー回転数＝３００ｒｐｍにて、押出機初段にポリプロピレン系樹脂を投入し溶融させ、次いで押出機中段にて溶融したポリプロピレン系樹脂に表面処理炭酸カルシウムを所定の量となるようサイ
ドフィーダーにて投入し混合、混練し、ペレットを得た。
【００４２】
以上のようにして調製したポリプロピレン系樹脂組成物について、曲げ弾性率及び荷重たわみ温度を測定した。
【００４３】
曲げ弾性率は、ＩＳＯ−１７８に準拠して２３℃で測定した。荷重たわみ温度は、ＩＳＯ−７５に準拠して測定した。
【００４４】
（比較例１）
表面処理炭酸カルシウムの代わりに、無処理のアラゴナイト型炭酸カルシウムを用いる以外は、上記と同様にしてポリプロピレン系樹脂に配合してポリプロピレン系樹脂組成物を調製し、曲げ弾性率及び荷重たわみ温度を測定した。
【００４５】
（比較例２）
無処理のアラゴナイト型炭酸カルシウムを用い、添加するアラゴナイト型炭酸カルシウム１００質量部に対し１．０質量部となる量のコハク酸を、炭酸カルシウムとポリプロピレン系樹脂の混練時に添加し、ポリプロピレン系樹脂組成物を調製し、上記と同様にして曲げ弾性率及び荷重たわみ温度を測定した。なお、炭酸カルシウムとコハク酸の合計量が、２０質量％となるようにポリプロピレン系樹脂に配合した。
【００４６】
（比較例３）
無処理のアラゴナイト型炭酸カルシウムを用い、添加するアラゴナイト型炭酸カルシウム１００質量部に対し１．０質量部となる量の安息香酸を、炭酸カルシウムとポリプロピレン系樹脂の混練時に添加し、ポリプロピレン系樹脂組成物を調製し、上記と同様にして曲げ弾性率及び荷重たわみ温度を測定した。なお、炭酸カルシウムと安息香酸の合計量が、２０質量％となるようにポリプロピレン系樹脂に配合した。
【００４７】
（比較例４）
フィラーを添加していないポリプロピレン系樹脂について、上記と同様にして曲げ弾性率及び荷重たわみ温度を測定した。
【００４８】
（参考例）
表面処理炭酸カルシウムに代えて、タルク（平均粒子径５μｍ）をポリプロピレン系樹脂に配合する以外は、上記と同様にしてポリプロピレン系樹脂組成物を調製し、曲げ弾性率及び荷重たわみ温度を測定した。
【００４９】
曲げ弾性率及び荷重たわみ温度の測定結果を表１に示す。なお、表１に示す炭酸カルシウム配合量は、表面処理炭酸カルシウムの配合量または炭酸カルシウムと有機酸の合計の配合量を示している。
【００５０】
【表１】
0005969239.tif 000002
【００５１】
表１に示すように、本発明に従う実施例１〜１０の表面処理炭酸カルシウムは、無処理のアラゴナイト型炭酸カルシウムを配合した比較例１に比べ、高い曲げ弾性率及び荷重たわみ温度を示している。
【００５２】
また、コハク酸または安息香酸を炭酸カルシウムに表面処理せずに、混練時に添加した比較例２及び比較例３と比べても、本発明に従う実施例１〜１０の表面処理炭酸カルシウムは、高い曲げ弾性率及び荷重たわみ温度を示している。また、実施例２、５、７及び１０の表面処理炭酸カルシウムは、タルクを配合した参考例と同程度の曲げ弾性率を示している。